(57)【要約】【目的】家屋の屋根材，電柱の架線金物，道路標識等の構造材に適し、除雪作業の回数を軽減できる着雪防止金属板を提供する。【構成】この着雪防止金属板は、多数の独立突起１ｐが表面に形成され、独立突起１ｐの間が連続溝部１ｇになっている金属板を基材１とし、基材表面に撥水性皮膜２が設けられている。連続溝部１ｇは基材・金属板１の表面に直交する方向から見た直径が１〜６ｍｍの範囲にあり、隣接する連続溝部１ｇの最小間隔が０．２〜３ｍｍの範囲にあることが好ましい。撥水性皮膜２としては、好ましくは９０度以上の対水接触角をもつ塗膜が使用される。【選択図】　　　　図１
2004068430.tif 000002
【特許請求の範囲】
【請求項１】
多数の独立突起が表面に形成され、独立突起の間が連続溝部になっている金属板を基材とし、基材表面に撥水性皮膜が設けられていることを特徴とする着雪防止金属板。
【請求項２】
基材・金属板の表面に直交する方向から見た独立突起の直径が１〜４ｍｍの範囲にあり、隣接する独立突起の最小間隔が０．２〜２ｍｍの範囲にある請求項１記載の着雪防止金属板。
【請求項３】
撥水性皮膜の対水接触角９０度以上である請求項１記載の着雪防止金属板。
【発明の詳細な説明】
【０００１】
【産業上の利用分野】
本発明は、家屋の屋根，電柱の架線金物，各種標識等の構造材に使用され、着雪から構造物を保護する着雪防止金属板に関する。
【０００２】
【従来の技術】
降雪地帯では、各種構造物に降り積もった雪によるトラブルが多発している。たとえば、家屋の屋根に多量の雪が積もると、雪の重みで家屋の躯体が変形し、窓，扉等の開け閉めに支障をきたす。電柱の架線金物に積もった雪の荷重が架線に加わると、架線が破断しやすくなり、送電系統を混乱させる虞がある。標識等では、積雪によって表示内容が見えがたくなる。
除雪によって弊害を除去できるが、頻繁な除雪作業は面倒で経費負担も大きい。除雪作業の回数を減らしても多量の積雪がない構造材が提供されると、各種構造物の保守・管理に要する負担が軽減される。着雪の少ない構造材として、微細な凹凸をつけた金属板の表面に微粒子を含む撥水性樹脂塗膜を設けた金属材料が知られている（特開平１０−１５６２８２号公報）。
【０００３】
【発明が解決しようとする課題】
着雪は、構造材表面に付着した水分がバインダとして働き、降ってくる雪を構造材表面に留める現象である。微粒子を含む撥水性樹脂塗膜は、積雪の契機になる水分の付着残留を防止する上で有効である。しかし、積雪が一旦生じると、後から降ってくる雪が雪堆積層の上に積もり、雪堆積層の成長が避けられない。雪堆積層の成長は特に豪雪地帯で顕著に見られ、依然として多数回の除雪作業を余儀なくされている。
雪堆積層の成長を考慮すると、着雪防止には、着雪しがたい表面性状の他に、一旦生じた雪堆積層が自然に除去される表面構造が必要である。しかし、着雪防止に必要な表面性状，表面構造をもつ構造材は、これまでのところ報告されていない。
【０００４】
【課題を解決するための手段】
本発明は、このような問題を解消すべく案出されたものであり、多数の独立突起を形成した金属板を基材に使用することにより、着雪防止に有効な表面性状，表面構造を付与し、除雪作業の回数を大幅に減らしても積雪による弊害のない構造材を提供することを目的とする。
【０００５】
本発明の着雪防止金属板は、その目的を達成するため、多数の独立突起が表面に形成され、独立突起の間が連続溝部になっている金属板を基材とし、基材表面に撥水性皮膜が設けられていることを特徴とする。
独立突起は基材・金属板の表面に直交する方向から見た直径が１〜４ｍｍの範囲にあり、隣接する独立突起の最小間隔が０．２〜２ｍｍの範囲にあることが好ましい。撥水性皮膜としては、好ましくは９０度以上の対水接触角をもつ塗膜が使用される。
【０００６】
【作用】
本発明に従った着雪防止金属板は、複数の独立突起１ｐが形成された金属板を基材に使用し、基材・金属板１の上に撥水性皮膜２を設けている（図１）。独立突起１ｐは、エッチング加工等で形成される表面凹凸と異なり、基材・金属板１の表面に直行する方向に起立している。そのため、隣接する独立突起１ｐ間の基材表面がフラットな連続溝部１ｇとなる。
【０００７】
着雪防止に有効な表面性状，表面構造が独立突起１ｐ，連続溝部１ｇ，撥水性皮膜２で形成されることは、次のように推察される。
降り始めの雪粒が着雪防止金属板に落下した状態を想定すると、着雪防止金属板からの熱伝達で雪粒が一部融解した水滴３になる。水滴３は、撥水性皮膜２ではじかれるため、着雪防止金属板の表面に残留する割合が少ない。残留しても水滴３が連続溝部１ｇに達することなく、表面張力及び皮膜２の撥水作用によって連続溝部１ｇの上部近傍に留まる（図２）。
【０００８】
水滴３の残留個所が限定されるため、残留水滴３から生じる氷と連続溝部１ｇとの間に隙間４が生じる。基材・金属板１の表面が独立突起１ｐを除きフラットな連続溝部１ｇになっているので、隙間４は外気に連通した空間部となる。後から降ってくる雪粒は、雪結晶のデンドライトが氷に引っかかり、隙間４に落ち込まない。
隙間４は、独立突起１ｐとの位置関係に応じて幅狭の部分と幅広の部分が繰り返している。そのため、隙間４に吹き込まれた外気は乱流状態になり、連続溝部１ｇの上部近傍に残留している水滴３又は氷雪を吹き上げ、着雪防止金属板から除去する。撥水性皮膜２に対する残留水滴３の付着力は極めて小さいので、外気の僅かな吹込みによっても水滴３又は氷雪の除去が容易に進行する。外気による水滴３や氷雪の除去作用は、雪がやんだ後で外気温が高くなるほど促進される。
【０００９】
屋根材等の用途では、断熱層としての働きも隙間４に期待できる。この場合、屋内側からの伝熱がある着雪防止金属板は、外気温よりも高い温度に保たれている。水滴３又は氷雪の付着によって独立突起１ｐの上部近傍が冷却されても、水滴３又は氷雪と連続溝部１ｇとの間に隙間４があるため、連続溝部１ｇ側の降温が抑えられる。その結果、降り注ぐ雪粒が厚い堆積層に成長しない。しかも、傾斜配置が常用されている屋根材では、水滴３や氷雪が屋根傾斜面に沿って流下することも着雪防止に働く。
【００１０】
【実施の形態】
基材・金属板１には、普通鋼板，ステンレス鋼板，各種めっき鋼板，アルミニウム板，アルミニウム合金板，銅板等が使用される。片面エンボス加工，片面エンボス圧延等によって基材・金属板１に独立突起１ｐが付けられる。
エンボス圧延で独立突起１ｐを付ける場合、エンボスロール１１をフラットロール１２に対向させ、ロール１１，１２をバックアップロール１３，１４で支持したエンボス圧延機１０が使用される（図３）。金属板のエンボス加工に大きな荷重を必要としない場合、バックアップロール１３，１４を省略できる。
【００１１】
エンボスロール１１としては、多数の独立凹部１１ｄを平坦なロール周面１１ｆに形成したロールが使用される（図３ｂ）。片面エンボスされる鋼板等の金属素板Ｓは、ペイオフリール（図示せず）から払い出されてエンボスロール１１とフラットロール１２との間のロールギャップに送り込まれ、圧延された後、巻取りリール（図示せず）に巻き取られる。勿論、両面エンボス圧延を採用してもよい。
ロールギャップを通過する際、圧下力Ｆでエンボスロール１１が金属素板Ｓに押し付けられる。その結果、エンボスロール１１の周面形状を倣って金属素板Ｓが塑性変形し、独立凹部１１ｄに対応する形状の独立突起１ｐが形成され、平坦なロール周面１１ｆで押圧された個所がフラットな連続溝部１ｇになる（図１）。独立突起１ｐは、エンボスロール１１の周面形状を倣った規則的なパターンで配列される。
【００１２】
成形性，着雪時の水滴付着・残留を考慮すると、基材・金属板１の表面に直交する方向から見て独立突起１ｐの直径１〜４ｍｍ，高さ０．０１〜０．５ｍｍのほぼ円柱状とし、隣接する独立突起１ｐ間の最小間隙を０．２〜２ｍｍに設定することが好ましい。独立突起１ｐのサイズ及び隣接独立突起１ｐ間の最小間隙をこのように特定するとき、隣接する独立突起１ｐ間の間隙に入り込む水分や雪粒が大幅に少なくなる。また、独立突起１ｐの頂面角部が丸くなった断面形状にすると、エンボスロール１１の摩耗疲労が抑制される。
独立突起１ｐが形成された金属素板Ｓは、必要に応じて適宜の塗装前処理，プライマ塗装を経て、撥水性皮膜２形成用の塗装が施される。塗装前処理には、脱脂・酸洗，クロメート処理，リン酸塩処理，クロムフリー処理等が採用される。防錆顔料を配合した塗料を用いてプライマ層を形成すると、耐食性が改善された着雪防止金属板が得られる。
【００１３】
撥水性皮膜２用の塗料としては、対水接触角が９０度以上の撥水性皮膜２が形成される限り、塗料種に別段の制約を受けるものではない。具体的には、フッ素樹脂，シリコーン樹脂，シランカップリング剤を主成分とする塗料組成物、或いはこれらの樹脂で変性した樹脂を主成分とする塗料組成物が使用される。耐候性に優れた他の樹脂を主成分とした塗料であっても、フッ素樹脂微粒子の分散によって対水接触角９０度以上の撥水性を皮膜表面に付与できる。対水接触角が９０度以上になると、付着した水滴３が撥水性皮膜２ではじかれ、外気に連通した隙間４が連続溝部１ｇと水滴３との間に形成される。
【００１４】
【実施例１】
板厚１．２ｍｍの冷延鋼板を金属素板Ｓに使用し、エンボス圧延で高さ０．０５ｍｍ，径２ｍｍのほぼ円柱状独立突起１ｐを隣接間隔２．５ｍｍのピッチで金属素板Ｓの片面に形成した。独立突起１ｐの配列パターンは、ある独立突起１ｐの周囲に６個の独立突起１ｐを等間隔で同心円状に配置させ、隣り合う独立突起１ｐの間が平坦な連続溝部１ｇで仕切られた配列パターンを採用した。当該配列パターンによるとき、隣接独立突起１ｐ間の最小間隙は０．５ｍｍであった。
【００１５】
独立突起１ｐが形成された金属素板Ｓに塗料を塗布し、２３０℃×１分の乾燥・焼付けで膜厚６μｍの撥水性皮膜２を形成した。塗料には、シリコーン変性アクリルウレタン樹脂系のクリア塗料を使用した。形成された撥水性皮膜２の対水接触角を、液滴法による静的接触角の測定方法で測定したところ１０４度であった。
【００１６】
撥水性皮膜２が形成された塗装鋼板を所定形状の着雪防止金属板に成形加工した。作製された着雪防止金属板から試験片を切り出し、着雪試験に供した。
着雪試験では、−４〜−６℃の雰囲気温度下で試験片を水平方向に対し斜め３０度で傾斜配置し、降雪量１０ｍｍ／時の割合で人口雪を垂直上方から試験片に落下させた。試験片に対する着雪状況を観察しながら降雪を１２時間継続すると、試験片に降り注いだ雪が降雪試験中頻繁に試験片表面から滑り落ち、雪堆積層の厚みが最大でも２７ｍｍに留まっていた。また、自然環境を想定し、風速４ｍ／分で空気を試験片に吹き付けたところ、残留雪粒は空気吹付けによって簡単に試験片から除去された。
【００１７】
比較のため、独立突起１ｐを形成していない基材・金属板１に撥水性皮膜２を設けた試験片，撥水性皮膜２のない鋼製試験片及び親水性塗膜（対水接触角３７度）を設けた試験片を同様な着雪試験に供した。何れの試験片でも、降雪の継続に応じて雪堆積層が厚く成長した。雪堆積層の最大厚みは、独立突起１ｐのない試験片で４６ｍｍ，撥水性皮膜２のない鋼製試験片で７８ｍｍ，親水性塗膜を設けた試験片で９１ｍｍに達した。この場合、空気吹付けによる残留雪粒の飛散が観察されなかった。
【００１８】
【実施例２】
Ｚｎ−Ａｌ−Ｍｇ合金めっき鋼板を金属素板Ｓに使用し、独立突起１ｐが着雪抑制に及ぼす影響を調査するため、金属素板Ｓをそのまま塗装原板とした試験片（比較例）及び実施例１と同じサイズ，配列パターンの独立突起１ｐを金属素板Ｓに付けて塗装原板とした試験片（本発明例）を用意した。
塗料種を代えて対水接触角が異なる撥水性皮膜２を形成し、実施例１と同じ条件下で人工雪を降らした後、５±２℃，４５％ＲＨの雰囲気下で付着雪（氷）の滑りが開始されるまでの時間を測定した。また、−５±１℃の恒温恒湿槽で純水から作製した直径２０ｍｍ，高さ２０ｍｍの円柱状氷塊を水を介して試験片に凍結させ、試験片の面内方向に沿った剪断力を氷塊に加え、試験片から氷塊が分離したときの剪断力を測定し、測定値を氷塊の付着力と評価した。表１の調査結果にみられるように、独立突起１ｐを付けた試験片では、独立突起１ｐのない試験片に比較して着雪に対する抵抗力が格段に優れていた。また、対水接触角が大きな撥水性皮膜２ほど、着雪防止に有効であった。
【００１９】
2004068430.tif 000003
【００２０】
【発明の効果】
以上に説明したように、複数の独立突起をつけた基材・金属板に撥水性皮膜を設けた着雪防止金属板では、降り注いだ雪に由来する水が撥水性皮膜ではじかれ、雪堆積層が厚く成長しない。雪堆積層が生じた場合でも、外気に連通する隙間が雪堆積層の下方にあるため、風圧で容易に除去される。このように着雪防止に有効な表面性状，表面構造をもつ構造材を用いて家屋の屋根，電柱の架線部，道路標識等を構築すると、除雪作業の回数を減らしても積雪によるトラブルから構造物が保護される。
【図面の簡単な説明】
【図１】本発明に従った着雪防止金属板の部分斜視図（ａ）及び断面図（ｂ）
【図２】着雪が防止されるメカニズムの説明図
【図３】独立突起を金属素板に付けるエンボス圧延機の概略図（ａ）及びエンボスロールの斜視図（ｂ）
【符号の説明】
１：基材・金属板　　１ｐ：独立突起　　１ｇ：連続溝部　　２：撥水性皮膜
３：水滴　　４：隙間
【図１】
2004068430.tif 000004
【図２】
2004068430.tif 000005
【図３】
2004068430.tif 000006